СПОСОБ ИЗГОТОВЛЕНИЯ МНОГОСЛОЙНОГО ЦЕННОГО ИЗДЕЛИЯ С ЗАЩИТНЫМ ЭЛЕМЕНТОМ ЛЮМИНЕСЦЕНТНОГО ТИПА И МНОГОСЛОЙНОЕ ЦЕННОЕ ИЗДЕЛИЕ
METHOD FOR PRODUCTION OF MULTILAYER VALUABLE PRODUCT WITH LUMINESCENT PROTECTIVE ELEMENT  AND MULTILAYER VALUABLE PRODUCT

Изобретение относится к многослойным изделиям, содержащим металлические и защитный слои для защиты от подделки, в частности к производству многослойных, выполненных из разных материалов металлических изделий, защищенных от подделки, таких как, например, разменные или коллекционные сборные монеты, металлические жетоны, медали, а также к оригинальному и высокоточному способу их изготовления.
Из уровня техники известно многослойное монетовидное изделие, в частности, жетон, содержащий кодирующие элементы в виде слоя люминесцентного вещества RU 2121285 C1. Кодирующие элементы в данном изделии обеспечивают повышение степени защищенности от подделки.
Известно также многослойное изделие, содержащее, по меньшей мере, один металлический и/или полимерный слой основы и дополнительный слой с кодирующими элементами, отличающееся тем, что дополнительный слой выполнен в виде слоя красящего вещества, который образует двухмерный QR-код и размещен на поверхности многослойного изделия (RU 134483, B32B 15/04 2013).
Известен также способ получения двухслойного защитного покрытия, в котором на поверхность изделия гальваническим методом сначала наносят никелевое покрытие толщиной 5-7 мкм, затем медное, толщиной 20-25 мкм, а затем проводят термообработку в три этапа (RU 2066715, B32B 15/00, 1994), который является ближайшим аналогом заявленного способа.
Наиболее близким к заявленному изделию является многослойное металлическое изделие, содержащее металл, выбранный из ряда алюминий, титан, тантал, ниобий, с верхним поверхностным слоем, подвергнутым электрохимической обработке (RU 99379, B32B 15/00, 2010).
Недостатком является низкая степень защищенности, которая устраняется в заявленном изобретении за счет использования заключенного в прозрачную оболочку люминофора, который нанесен при гальванизации изделия.
Технический результат - повышение степени защищенности, достигается тем, что способ изготовления многослойного ценного изделия с защитным элементом люминесцентного типа включет погружение изделия с помощью штанг-держателей в ванну для нанесения гальванического металлического покрытия, снабженную анодами из металла, необходимого для проведения процесса осаждения, в которую залит или пирофосфатный, или сульфатный, или железосинеродистый, или полифосфатный, или роданистый, или йодистый, или сульфаминовый, или трилонатный, или дицианоаргентатный, или цианистый электролит с маркирующим люминофором, покрытым защитной оболочкой в виде защитной капсулы, инертной по отношению к электролиту, и последующее осуществление заращивания маркирующего люминофора в оболочке в процессе осаждения металлического покрытия, при этом защитная оболочка выполнена оптически и/или физически прозрачной, с возможностью пропускать волны, находящиеся в оптически видимом и/или невидимом спектре.
Процесс ведут при непрерывном перемешивании электролита со скоростью до 650 об/мин, а осаждение ведут при температуре электролита 20-70°C и плотности тока, необходимой для проведения процесса.
В качестве защитной оболочки применяют оксид алюминия или оксид титана, нанесенный в вакууме с помощью процесса ALD - атомнослоевого осаждения.
В качестве защитной оболочки применяют оксид кремния, нанесенный в вакууме с помощью процесса CVD - химического парофазного осаждения.
В качестве защитной оболочки используют силикат кальция, обработанный сульфатом цинка.
В качестве маркирующего люминофора используют электролюминофор, и/или стоксовый люминофор, и/или антистоксовый люминофор.
В качестве металлического покрытия используют никель, или медь, или латунь, или серебро, из которых выполнены аноды, соответственно.
Многослойное ценное изделие, такое как жетон, медаль, монета, значок, получено способом, как описано выше.
Сущность изобретения поясняется примерами.
Пример 1
2
2
2
2
В ванну заливают, например, сульфатный электролит типа Уоттса, состоящий из двухвалентного сульфата никеля, двухвалентного хлористого никеля и кислоты борной. Жетон из, например, сплава железа погружают с помощью штанг-держателей в ванну для нанесения гальванического металлического покрытия из никеля, снабженную анодами из химически чистого никеля, в которую залит сульфатный электролит с маркирующим люминофором (неорганическое химическое соединение, например YOS:Yb,Er; YOS:Tb; ZnS:Cu-электролюминофор), покрытым оболочкой в виде защитной капсулы, инертной по отношению к электролиту, и «заращивают» поверхность при непрерывном перемешивании электролита со скоростью 650 об/мин, а осаждение ведут при температуре электролита 70°C и плотности тока, необходимой для проведения процесса.
В качестве защитной оболочки наносят оксид алюминия, оптически и/или физически прозрачный, с возможностью пропускать волны, находящиеся в оптически видимом и/или невидимом спектре (в другом примере - оксид титана), в вакууме с помощью процесса ALD (ACO - атомнослоевого осаждения).
2
2
2
2
(В различных примерах использовали электролюминофор, и/или стоксовый люминофор, и/или антистоксовый люминофор, например ZnS:Cu-электролюминофор; YOS:Yb,Er; YOS:Tb.)
Пример 2
2
2
2
2
Жетон из, например, сплава железа погружают с помощью штанг-держателей в ванну для нанесения гальванического металлического покрытия из меди, снабженную анодами из химически чистой меди, в которую залит электролит для нанесения меди или сульфатный, или цианистый, или пирофосфатный с маркирующим люминофором (неорганическое химическое соединение, например YOS:Yb,Er; YOS:Tb; ZnS:Cu-электролюминофор), покрытым оболочкой в виде защитной капсулы, инертной по отношению к электролиту, и «заращивают» поверхность при непрерывном перемешивании электролита со скоростью 650 об/мин, а осаждение ведут при температуре электролита 40°C и плотности тока, необходимой для проведения процесса.
В качестве защитной оболочки наносят оптически и/или физически прозрачный, с возможностью пропускать волны, находящиеся в оптически видимом и/или невидимом спектре, оксид кремния в вакууме с помощью процесса CVD - химического парофазного осаждения.
2
2
2
2
(В различных примерах использовали электролюминофор, и/или стоксовый люминофор, и/или антистоксовый люминофор - неорганическое химическое соединение, например YOS:Yb,Er; YOS:Tb; ZnS:Cu-электролюминофор.)
Пример 3
2
2
2
2
Значок из, например, сплава железа погружают с помощью штанг-держателей в ванну для нанесения гальванического металлического покрытия из латуни, снабженную анодами из химически чистой меди и цинка, в которую залит электролит для нанесения латуни или сульфатный, или цианистый, или пирофосфатный с маркирующим люминофором (неорганическое химическое соединение, например YOS:Yb,Er; YOS:Tb; ZnS:Cu-электролюминофор), покрытым оболочкой в виде защитной капсулы, инертной по отношению к электролиту, и «заращивают» поверхность при непрерывном перемешивании электролита со скоростью 214 об/мин, а осаждение ведут при температуре электролита 50°C и плотности тока, необходимой для проведения процесса.
В качестве защитной оболочки используют оптически и/или физически прозрачный, с возможностью пропускать волны, находящиеся в оптически видимом и/или невидимом спектре, силикат кальция, обработанный сульфатом цинка.
2
2
2
2
(В различных примерах использовали электролюминофор, и/или стоксовый люминофор, и/или антистоксовый люминофор - неорганическое химическое соединение, например YOS:Yb,Er; YOS:Tb; ZnS:Cu-электролюминофор.)
Пример 4.
2
2
2
2
Как в примере 3, медаль погружают с помощью штанг-держателей в ванну для нанесения гальванического металлического покрытия из серебра, снабженную анодами из химически чистого серебра, в которую залит сульфатный электролит для нанесения серебра или сульфатный, или цианистый, или пирофосфатный с маркирующим люминофором (неорганическое химическое соединение, например YOS:Yb,Er; YOS:Tb; ZnS:Cu-электролюминофор), покрытым оболочкой в виде защитной капсулы, инертной по отношению к электролиту, и «заращивают» поверхность при непрерывном перемешивании электролита со скоростью 430 об/мин, а осаждение ведут при температуре электролита 50°C и плотности тока, необходимой для проведения процесса.
В качестве защитной оболочки используют оптически и/или физически прозрачный, с возможностью пропускать волны, находящиеся в оптически видимом и/или невидимом спектре, силикат кальция, обработанный сульфатом цинка.
Во всех примерах получили металлические покрытия с заращенными капсулированными люминофорами, расположенными по толщине покрытия, дающими отклик на привносимое возбуждение.
Таким образом, технический результат наглядно достигнут заявленным изобретением.